(57)【特許請求の範囲】
【請求項１】
エポキシ樹脂及び硬化剤を含有する熱硬化性樹脂組成物において、
当該熱硬化性樹脂組成物を金型温度１８０℃、硬化時間９０秒の条件でトランスファー成形して得られる硬化物の硬化度が、１５０℃、３時間の加熱によって更にアフターキュアされた後の当該硬化物と実質的に同等であり、
前記硬化剤が、下記一般式（２１ａ）で表されるイソシアヌル酸誘導体と下記化学式（２２ａ）で表される水素化トリメリット酸無水物とを分子間で縮合させる方法により得ることのできる多価カルボン酸縮合体を含む、熱硬化性樹脂組成物。
【化１】
0005401905.tif 000021
［式（２１ａ）中、Ｒ３は飽和炭化水素基又は不飽和炭化水素基を示す。］
【請求項２】
当該熱硬化性樹脂組成物を金型温度１８０℃、硬化時間９０秒の条件でトランスファー成形して得られる硬化物のガラス転移温度が、１５０℃、３時間の加熱によって更にアフターキュアされた後の当該硬化物に対して−５％〜＋５％の範囲内にある、請求項１記載の熱硬化性樹脂組成物。
【請求項３】
当該熱硬化性樹脂組成物を金型温度１８０℃、硬化時間９０秒の条件でトランスファー成形して得られる硬化物の４０℃における貯蔵弾性率が、１５０℃、３時間の加熱によって更にアフターキュアされた後の当該硬化物に対して−５％〜＋５％の範囲内にある、請求項１又は２記載の熱硬化性樹脂組成物。
【請求項４】
当該熱硬化性樹脂組成物を金型温度１８０℃、硬化時間９０秒の条件でトランスファー成形して得られる硬化物のガラス領域における線膨張係数が、１５０℃、３時間の加熱によって更にアフターキュアされた後の当該硬化物に対して−５％〜＋５％の範囲内にある、請求項１〜３のいずれか一項に記載の熱硬化性樹脂組成物。
【請求項５】
前記硬化剤が、下記化学式（３）で表される多価カルボン酸縮合体を更に含む、請求項１〜４のいずれか一項に記載の熱硬化性樹脂組成物。
【化２】
0005401905.tif 000022
【請求項６】
硬化触媒を更に含有する、請求項１〜５のいずれか一項に記載の熱硬化性樹脂組成物。
【請求項７】
前記硬化触媒の含有量が、前記エポキシ樹脂及び前記硬化剤の合計量１００重量部に対して、１〜５重量部の範囲内にある、請求項６に記載の熱硬化性樹脂組成物。
【発明の詳細な説明】
【技術分野】
【０００１】
本発明は、熱硬化性樹脂組成物に関する。本発明は更に、熱硬化性樹脂組成物を用いた光半導体素子及びその製造方法、並びに光半導体装置に関する。
【背景技術】
【０００２】
従来、エポキシ樹脂は、優れた電気絶縁性、機械的強度、接着性、耐水性等の特徴を活かして、電気絶縁材料、半導体装置材料、光半導体封止材料、接着材料及び塗料材料などの様々な用途で用いられている。
【０００３】
一般に、光半導体装置は、ＬＥＤ（Ｌｉｇｈｔ  Ｅｍｉｔｔｉｎｇ  Ｄｉｏｄｅ：発光ダイオード）などの光半導体素子と蛍光体を組み合わせて構成される。光半導体装置は高エネルギー効率、長寿命などの利点を有することから、近年、屋外用ディスプレイ、携帯液晶バックライト、車載用途などにおいてその需要が拡大している。光半導体装置に用いられる光半導体素子搭載用基板は、射出成形法によって製造されるのが主流である。例えば、熱可塑性樹脂と二酸化チタン等の白色顔料を複合化した熱可塑性樹脂組成物を用いて、射出成形法の特徴を活かし安価ながら生産性に優れた光半導体素子搭載用基板が提供されている。
【０００４】
また、特許文献１では、エポキシ樹脂及び酸無水物系硬化剤を含む熱硬化性樹脂を用いた光半導体素子搭載用基板が開示されている。
【０００５】
【特許文献１】特開２００６−１４０２０７号公報
【発明の開示】
【発明が解決しようとする課題】
【０００６】
従来の熱硬化性樹脂組成物は、射出成形や押出成形法に用いられる熱可塑性樹脂成形材料と比較して、耐久性は優れるものの、必要とされる工程数が多く生産性の点では不利なものであった。
【０００７】
そこで、本発明の目的は、成形の工程の簡略化を可能にする熱硬化性樹脂組成物を提供することにある。また、本発明は当該樹脂組成物を用いた光半導体装置及びその製造方法を提供することを目的とする。
【課題を解決するための手段】
【０００８】
本発明は、エポキシ樹脂、硬化剤及び硬化触媒を含有する熱硬化性樹脂組成物に関する。本発明に係る熱硬化性樹脂組成物を金型温度１８０℃、硬化時間９０秒の条件でトランスファー成形して得られる硬化物の硬化度は、１５０℃、３時間の加熱によって更にアフターキュアされた後の当該硬化物と実質的に同等である。
【０００９】
本発明に係る熱硬化性樹脂組成物を金型温度１８０℃、硬化時間９０秒の条件でトランスファー成形して得られる硬化物の、ガラス転移温度、４０℃における貯蔵弾性率及びガラス領域における線膨張係数のうち少なくともいずれか一つは、１５０℃、３時間の加熱によって更にアフターキュアされた後の当該硬化物に対して−５％〜＋５％の範囲内にあってもよい。
【００１０】
上記本発明に係る熱硬化性樹脂組成物によれば、アフターキュアの前であっても、アフターキュアの後と実質的に同等の硬化度、ガラス転移温度、貯蔵弾性率又は線膨張係数が達成される。したがって、アフターキュアの工程を行うことなく、熱硬化性樹脂組成物の成形品を製造することが可能になる。その結果、熱硬化性樹脂組成物の成形において、工程を大幅に簡略化できる。
【００１１】
上記のような特徴を有する熱硬化性樹脂組成物は、例えば、下記一般式（１）で表される多価カルボン酸縮合体を含む硬化剤を用いることによって得られる。更に、係る硬化剤を用いることにより、熱硬化性樹脂組成物から透明で着色の少ない硬化物を得ることができる。
【００１２】
【化１】
0005401905.tif 000002
【００１３】
式（１）中、Ｒｘは脂肪族炭化水素環を有し該脂肪族炭化水素環がハロゲン原子又は直鎖状若しくは分岐状の炭化水素基で置換されていてもよい２価の基を示し、同一分子中の複数のＲｘは同一でも異なっていてもよく、Ｒｙは酸無水物基又はカルボン酸エステル基で置換されていてもよい１価の炭化水素基を示し、同一分子中の２個のＲｙは同一でも異なっていてもよく、ｎ１は１以上の整数を示す。
【００１４】
Ｒｙは、下記化学式（２０）で表される１価の基、又は、シクロブタン、シクロペンタン、シクロヘキサン、シクロへプタン、シクロオクタン、ノルボルネン、ジシクロペンタジエン、アダマンタン、水素化ナフタレン及び水素化ビフェニルから選ばれる環式脂肪族炭化水素から水素原子を除くことにより誘導される１価の基であることが好ましい。
【００１５】
【化２】
0005401905.tif 000003
【００１６】
上記一般式（１）で表される多価カルボン酸縮合体は、下記一般式（１ａ）で表される化合物であることが特に好ましい。式（１ａ）中、ｍは０〜４の整数を示し、Ｒｚはハロゲン原子又は直鎖状若しくは分岐状の炭素数１〜４の炭化水素基を示し、ｍが２〜４であるとき複数のＲｚは同一でも異なっていてもよく、互いに連結して環を形成していてもよく、ｎ１は１以上の整数を示す。
【化３】
0005401905.tif 000004
【００１７】
硬化剤は、下記一般式（２１）で表されるトリカルボン酸化合物と下記一般式（２２）で表されるモノカルボン酸化合物とを分子間で縮合させる方法により得ることのできる多価カルボン酸縮合体を含んでいてもよい。係る硬化剤を用いることによっても、アフターキュアの前であっても、アフターキュアの後と実質的に同等の硬化度、ガラス転移温度、貯蔵弾性率又は線膨張係数を達成することができる。
【化４】
0005401905.tif 000005
【００１８】
式（２１）及び（２２）中、Ｒ１は脂肪族炭化水素環、非芳香族複素環又はシロキサン環を有する３価の基を示し、Ｒ２は酸無水物基又はカルボン酸エステル基で置換されていてもよい１価の炭化水素基を示し、同一分子中の２個のＲ２は同一でも異なっていてもよい。
【００１９】
上記トリカルボン酸化合物が下記一般式（２１ａ）で表されるイソシアヌル酸誘導体であり、上記モノカルボン酸化合物が下記化学式（２２ａ）で表される水素化トリメリット酸無水物であってもよい。式（２１ａ）中、Ｒ３は飽和炭化水素基又は不飽和炭化水素基を示す。
【００２０】
【化５】
0005401905.tif 000006
【００２１】
硬化剤は、下記化学式（３）で表される多価カルボン酸縮合体を更に含んでいてもよい。
【００２２】
【化６】
0005401905.tif 000007
【００２３】
硬化触媒の含有量は、エポキシ樹脂及び硬化剤の合計量１００重量部に対して、１〜５重量部の範囲内にあることが好ましい。
【００２４】
別の側面において、本発明は、底面及び内周側面から構成される凹部を有するとともに該内周側面を形成する樹脂成形品を有し、該底面が光半導体素子搭載領域である光半導体素子搭載用基板に関する。前記樹脂成形品は、上記本発明に係る熱硬化性樹脂組成物から形成することのできるものである。
【００２５】
本発明に係る光半導体素子搭載用基板は、簡略化された工程によって高い生産性で製造されることが可能である。また、本発明に係る光半導体素子搭載用基板は耐久性の点でも十分に優れる。
【００２６】
更に別の側面において、本発明は、底面及び内周側面から構成される凹部を有するとともに該内周側面を形成する樹脂成形品を有し、該底面が光半導体素子搭載領域である光半導体素子搭載用基板の製造方法に関する。本発明に係る製造方法は、上記本発明に係る熱硬化性樹脂組成物をトランスファー成形することにより上記樹脂成形品を形成する工程を備える。
【００２７】
本発明に係る製造方法によれば、耐久性に優れる光半導体素子搭載用基板を高い生産性で製造することが可能である。
【００２８】
更に別の側面において、本発明は光半導体装置に関する。本発明に係る光半導体装置は、上記本発明に係る光半導体素子搭載用基板と、当該光半導体素子搭載用基板の光半導体素子搭載領域に搭載された光半導体素子と、光半導体素子を当該光半導体素子搭載用基板の凹部内で覆う封止樹脂層とを備える。
【００２９】
本発明に係る光半導体装置は、簡略化された工程によって高い生産性で製造されることが可能である。また、本発明に係る光半導体装置は耐久性の点でも十分に優れる。
【発明の効果】
【００３０】
本発明によれば、成形の工程の簡略化を可能にする熱硬化性樹脂組成物が提供される。本発明に係る熱硬化性樹脂組成物の成形に際しては、アフターキュア工程を省略することが可能であり、また、アフターキュアのために必要とされる設備が不要となる。
【００３１】
本発明に係る熱硬化性樹脂組成物は、耐熱性及び耐光性の点でも優れており、光半導体装置搭載用基板を構成する光反射部材（リフレクター）として用いられる樹脂成形品を形成するための熱硬化性樹脂組成物として特に有用なものである。特に近年、ＬＥＤデバイスの高輝度化が進み、素子の発熱量増大によるジャンクション温度の上昇、更には直接的な光エネルギーの増大による材料の劣化の問題が顕在化していることから、耐熱性及び耐光性に優れることが重要である。
【発明を実施するための最良の形態】
【００３２】
以下、本発明の好適な実施形態について詳細に説明する。ただし、本発明は以下の実施形態に限定されるものではない。
【００３３】
本実施形態に係る熱硬化性樹脂組成物は、エポキシ樹脂、硬化剤及び硬化触媒を含有する。本実施形態に係る本発明の熱硬化性樹脂組成物は、光半導体装置等が有する光反射部材としての樹脂成形品を形成するために用いる光反射用熱硬化性樹脂組成物として特に好適に用いられる。
【００３４】
本実施形態に係る熱硬化性樹脂組成物を金型温度１８０℃、成形圧力６．９ＭＰａ、硬化時間９０秒の条件でトランスファー成形して得られる硬化物を、１５０℃、３時間の加熱によって更にアフターキュアしたとき、アフターキュアされる前の硬化物の硬化度は、アフターキュアされた後の硬化物の硬化度と実質的に同等である。言い換えると、アフターキュアされる前の硬化物は、アフターキュアされた後の硬化物と実質的に同等のガラス転移温度、４０℃における貯蔵弾性率又はガラス領域における線膨張係数を有する。より具体的には、トランスファー成形して得られる硬化物の、ガラス転移温度、４０℃における貯蔵弾性率及びガラス領域における線膨張係数のうち少なくともいずれか一つは、１５０℃、３時間の加熱によって更にアフターキュアされた後の当該硬化物に対して±５％以内にある。
【００３５】
ガラス転移温度等の上記物性値の変化が±５％よりも大きいと、十分に硬化した成形品を得るためにはアフターキュアが必要とされることから、製造工数及び時間の点で不利となる。硬化反応が十分に進行しないままその後の製造工程に進むと、例えば光半導体素子を接着する工程や、光半導体装置をプリント基板等にはんだ、高温リフローなどにより実装する工程のような、２００℃以上の加熱が必要とされる高温条件下の工程において、パッケージ又はリードフレームの剥離及びクラック、または、熱硬化性樹脂自体の熱分解による劣化が生じるおそれがある。そのため、光半導体装置の製造が困難となる場合がある。
【００３６】
貯蔵弾性率は、例えば、アフターキュア前後それぞれの硬化物（樹脂成形品）から切り出された試験片の動的粘弾性をトーションモード、昇温速度５℃／ｍｉｎの条件で測定し、測定された動的粘弾性から所定の温度（例えば４０℃）における貯蔵弾性率を読み取る方法によって測定することができる。測定装置としては、例えばＴＡインスツルメンツ社（旧レオメトリック社）製ＡＲＥＳ２ＫＳＴＤが用いられる。
【００３７】
ガラス転移温度及び線膨張係数は、例えば、アフターキュア前後それぞれの硬化物から切り出された、１９ｍｍ×３ｍｍ×３ｍｍのサイズを有する試験片の線膨張曲線を、昇温速度５℃／ｍｉｎの条件で測定する方法によって測定される。ガラス転移温度は、線膨張係数の屈曲点に基づいて決定される。更に、線膨張曲線から、ガラス転移温度以下の温度領域（ガラス領域）における所定の温度における線膨張係数が読み取られる。通常、４０℃における線膨張係数は、ガラス領域における線膨張係数である。線膨張曲線の測定は、例えば、セイコーインスツルメンツ社製ＴＭＡＳＳ６０００を用いて行われる。
【００３８】
熱硬化性樹脂組成物を、熱硬化をともなう成形方法によって成形して、樹脂成形品を製造することができる。硬化条件は特に限定されない。成形方法としては、例えば、トランスファー成形、圧縮成形及び注型成形のような方法がある。半導体封止樹脂、光半導体封止樹脂、光半導体素子搭載用基板用の樹脂の成形は、例えば、金型温度１８０℃、成型圧力６．９ＭＰａ、硬化時間９０秒のトランスファー成形によって行われる。この程度の短時間の硬化であっても、本実施形態に係る熱硬化性樹脂組成物によれば十分な硬化度を達成することが可能であることから、従来必要とされたアフターキュア工程を省略できる。
【００３９】
熱硬化性樹脂組成物は、１種又は２種以上のエポキシ樹脂を含有する。エポキシ樹脂としては、例えば電子部品封止用エポキシ樹脂成形材料として一般に使用されているものを用いることができる。エポキシ樹脂の具体例としては、フェノールノボラック型エポキシ樹脂及びオルソクレゾールノボラック型エポキシ樹脂のような、フェノール類とアルデヒド類のノボラック樹脂をエポキシ化したもの、ビスフェノールＡ、ビスフェノールＦ、ビスフェノールＳ及びアルキル置換ビスフェノール等のジグリシジルエーテル、ジアミノジフェニルメタン及びイソシアヌル酸等のポリアミンとエピクロルヒドリンの反応により得られるグリシジルアミン型エポキシ樹脂、オレフィン結合を過酢酸等の過酸で酸化して得られる線状脂肪族エポキシ樹脂及び脂環族エポキシ樹脂がある。これらのうち比較的着色のないものが好ましい。係る観点から、ビスフェノールＡ型エポキシ樹脂、ビスフェノールＦ型エポキシ樹脂、ビスフェノールＳ型エポキシ樹脂、ジグリシジルイソシアヌレート、トリグリシジルイソシアヌレート、及び、１，２−シクロヘキサンジカルボン酸、１，３−シクロヘキサンジカルボン酸又は１，４−シクロヘキサンジカルボン酸から誘導されるジカルボン酸ジグリシジルエステルから選ばれる少なくとも１種のエポキシ樹脂が好ましい。同様の理由から、フタル酸、テトラヒドロフタル酸、ヘキサヒドロフタル酸、メチルテトラヒドロフタル酸、ナジック酸及びメチルナジック酸等のジカルボン酸のジグリシジルエステルも好ましい。核水素化トリメリット酸又は核水素化ピロメリット酸のグリシジルエステルも好ましい。更に、シラン化合物を有機溶媒、有機塩基および水の存在下に加熱して、加水分解・縮合させることにより製造される、エポキシ基を有するポリオルガノシロキサンも好ましい。グリシジルメタクリレート単量体と、これと重合可能な単量体との共重合体である、下記式（７）で示されるエポキシ樹脂を用いることもできる。
【００４０】
【化７】
0005401905.tif 000008
【００４１】
式（７）中、Ｒ５はグリシジル基を示し、Ｒ６及びＲ７はそれぞれ独立に水素原子又は炭素数１〜６の飽和又は不飽和の１価の炭化水素基を示し、Ｒ８は１価の飽和炭化水素基を示す。ａ及びｂは正の整数を示す。
【００４２】
熱硬化性樹脂組成物は、上述の硬化特性を達成するために、硬化剤が、下記一般式（１）で表される多価カルボン酸縮合体で表される多価カルボン酸縮合体を含むことが好ましい。
【００４３】
【化８】
0005401905.tif 000009
【００４４】
式（１）中のＲｘは飽和炭化水素環を有する２価の飽和炭化水素基である。Ｒｘが飽和炭化水素環を有する飽和炭化水素基であることにより、当該多価カルボン酸縮合体はエポキシ樹脂の透明な硬化物を形成させることが可能である。同一分子中の複数のＲｘは同一でも異なっていてもよい。Ｒｘの飽和炭化水素環はハロゲン原子又は直鎖状若しくは分岐状の炭化水素基で置換されていてもよい。飽和炭化水素環を置換する炭化水素基は好ましくは飽和炭化水素基である。飽和炭化水素環は単環でもよいし、２以上の環から構成される縮合環、ポリシクロ環、スピロ環又は環集合であってもよい。Ｒｘの炭素数は好ましくは３〜１５である。
【００４５】
Ｒｘは式（１）の重合体を得るために用いられるモノマーとしての多価カルボン酸からカルボキシル基を除いて誘導される基である。モノマーとしての多価カルボン酸は、重縮合の反応温度よりも高い沸点を有することが好ましい。
【００４６】
より具体的には、Ｒｘはシクロブタン、シクロペンタン、シクロヘキサン、シクロへプタン、シクロオクタン、ノルボルネン、ジシクロペンタジエン、アダマンタン、水素化ヒドロナフタレン及び水素化ビフェニルから選ばれる環式脂肪族炭化水素から水素原子を除くことにより誘導される２価の基であることが好ましい。Ｒｘがこれらの基であることにより、透明で熱による着色の少ない硬化物が得られるという効果がより一層顕著に奏される。これら環式飽和炭化水素は、ハロゲン原子又は直鎖状若しくは分岐状の炭化水素基（好ましくは飽和炭化水素基）で置換されていてもよい。
【００４７】
特に、Ｒｘは１，２−シクロヘキサンジカルボン酸、１，３−シクロヘキサンジカルボン酸、１，４−シクロヘキサンジカルボン酸又はこれらの誘導体からカルボキシル基を除いて誘導される基であることが好ましい。すなわち、Ｒｘは下記一般式（１０）で表される２価の基であることが好ましい。式（１０）中、ｍは０〜４の整数を示す。Ｒｚはハロゲン原子又は直鎖状若しくは分岐状の炭素数１〜４の炭化水素基を示す。ｍが２〜４であるとき、複数のＲｚは同一でも異なっていてもよく、互いに連結して環を形成していてもよい。
【００４８】
【化９】
0005401905.tif 000010
【００４９】
式（１）中の末端基であるＲｙは酸無水物基又はカルボン酸エステル基で置換されていてもよい１価の炭化水素基を示す。２個のＲｙは同一でも異なっていてもよい。Ｒｙは、直鎖状、分岐状若しくは環状の炭素数２〜１５の脂肪族若しくは芳香族モノカルボン酸（安息香酸等）からカルボキシル基を除くことにより誘導される１価の基であってもよい。Ｒｙによって末端のカルボキシル基が封鎖され、これにより硬化剤を合成する際のカルボン酸基濃度が低減する。その結果、式（１）の多価カルボン酸縮合体の分子量の分散を抑えることができる。
【００５０】
Ｒｙは、好ましくは、下記化学式（２０）で表される１価の基、又は、シクロブタン、シクロペンタン、シクロヘキサン、シクロへプタン、シクロオクタン、ノルボルネン、ジシクロペンタジエン、アダマンタン、水素化ナフタレン及び水素化ビフェニルから選ばれる環式脂肪族炭化水素から水素原子を除くことにより誘導される１価の基である。Ｒｙがこれらの基であることにより、透明で熱による着色の少ない硬化物が得られるという効果がより一層顕著に奏される。
【００５１】
【化１０】
0005401905.tif 000011
【００５２】
Ｒｘが上記一般式（１０）で表される２価の基であり、同時に、Ｒｙが上記化学式（２０）で表される１価の基であってもよい。すなわち、式（１）の多価カルボン酸縮合体は、下記一般式（１ａ）で表される化合物であってもよい。
【００５３】
【化１１】
0005401905.tif 000012
【００５４】
式（１）及び（１ａ）のｎ１は１以上の整数を示し、好ましくは１〜２００の整数である。
【００５５】
式（１）の多価カルボン酸縮合体は、例えば、下記一般式（５）で表される多価カルボン酸及び下記一般式（６）で表されるモノカルボン酸を含む反応液中で、それぞれが有するカルボキシル基を分子間で脱水縮合させる工程を備える方法によって得ることができる。
【００５６】
【化１２】
0005401905.tif 000013
【００５７】
脱水縮合の反応液は、例えば、多価カルボン酸及びモノカルボン酸と、これらを溶解する無水酢酸又は無水プロピオン酸、塩化アセチル、脂肪族酸塩化物及び有機塩基（トリメチルアミン等）から選ばれる脱水剤とを含有する。例えば、反応液を５〜３０分にわたって窒素雰囲気下で還流した後、反応液の温度を１８０℃まで上昇させて窒素気流下の開放系で、生成する酢酸及び水を留去することにより重縮合を進行させる。揮発成分の発生が認められなくなった時点で、反応容器内を減圧しながら１８０℃の温度で３時間にわたって、より好ましくは１時間にわたって溶融状態で重縮合を進行させる。生成した多価カルボン酸縮合体を、無水酢酸等の非プロトン性溶媒を用いた再結晶や再沈殿法によって精製してもよい。
【００５８】
硬化剤は、下記一般式（２１）で表されるトリカルボン酸化合物と下記一般式（２２）で表されるモノカルボン酸化合物とを分子間で縮合させる方法により得ることのできる多価カルボン酸縮合体（以下場合により「トリカルボン酸縮合体」という。）を含んでいてもよい。このトリカルボン酸縮合体は単独で用いることもできるし、式（１）の多価カルボン酸縮合体と併用することもできる。
【００５９】
【化１３】
0005401905.tif 000014
【００６０】
上記トリカルボン酸縮合体は、下記一般式（２）で表される化合物を主成分として含む。
【００６１】
【化１４】
0005401905.tif 000015
【００６２】
式（２１）、（２２）及び（２）において、Ｒ１は脂肪族炭化水素環、非芳香族複素環又はシロキサン環を有する３価の基を示し、Ｒ２は酸無水物基又はカルボン酸エステル基で置換されていてもよい１価の炭化水素基を示す。
【００６３】
Ｒ１は、シクロヘキサン、シクロへプタン、シクロオクタン、ノルボルネン、ジシクロペンタジエン、アダマンタン、水素化ナフタレン、水素化ビフェニル及び環状シロキサンから選ばれる脂肪族炭化水素環、イソシアヌル環等の非芳香族複素環、又はシロキサン環を有する。これにより、透明な硬化物を得ることが可能となる。
【００６４】
式（２２）のモノカルボン酸化合物は縮合反応の温度よりも高い沸点を有することが好ましい。式（２２）のモノカルボン酸化合物は、例えば、水素化トリメリット酸無水物、又は、シクロブタン、シクロペンタン、シクロヘキサン、シクロへプタン、シクロオクタン、ノルボルネン、ジシクロペンタジエン、アダマンタン、水素化ナフタレン及び水素化ビフェニルから誘導されるモノカルボン酸、及びこれらの誘導体から選ばれる。Ｒ２はこれらモノカルボン酸化合物からカルボキシル基を除いて誘導される基である。これらモノカルボン酸化合物の中でも、安価であるという観点から、シクロヘキサン及びその誘導体にカルボキシル基が結合したモノカルボン酸が望ましい。
【００６５】
式（２１）のトリカルボン酸化合物は、下記一般式（２１ａ）で表されるイソシアヌル酸誘導体であることが好ましい。また、式（２２）のモノカルボン酸化合物は、下記化学式（２２ａ）で表される水素化トリメリット酸無水物であることが好ましい。好ましくは、トリカルボン酸縮合物は下記一般式（２ａ）で表される化合物を含む。
【００６６】
【化１５】
0005401905.tif 000016
【００６７】
【化１６】
0005401905.tif 000017
【００６８】
式（２１ａ）及び（２ａ）中、Ｒ３は飽和炭化水素基又は不飽和炭化水素基を示す。Ｒ３は直鎖状、分岐状、脂環式若しくは複素環式の炭素数２〜１５の飽和炭化水素基若しくは不飽和炭化水素基であることが好ましい。
【００６９】
式（２１）のトリカルボン酸化合物と式（２２）のモノカルボン酸化合物とは、トリカルボン酸１当量に対して、モノカルボン酸を３当量の比率で反応させることが好ましい。
【００７０】
硬化剤は、下記化学式（３）で表される多価カルボン酸縮合体を更に含んでいてもよい。式（３）の多価カルボン酸縮合体は、水素化トリメリット酸無水物２分子から誘導される。式（３）の化合物は、式（１）の多価カルボン酸縮合物又は上記トリカルボン酸縮合体を製造する際に副生成物として生成することがある。
【００７１】
【化１７】
0005401905.tif 000018
【００７２】
式（１）の多価カルボン酸縮合体及び上記トリカルボン酸縮合体の数平均分子量Ｍｎは２００〜２００００であることが好ましい。数平均分子量Ｍｎが２００よりも小さいと、熱硬化性樹脂組成物をトランスファー成形したときの樹脂汚れの発生が多くなる傾向がある。数平均分子量Ｍｎが２００００よりも大きいと、多価カルボン酸縮合物のエポキシ樹脂との相溶性が低下する傾向、及び、熱硬化性脂組成物のトランスファー成形時の流動性が低下する傾向がある。
【００７３】
多価カルボン酸縮合体の数平均分子量Ｍｎは、ゲルパーミエーションクロマトグラフィー法（ＧＰＣ）により、標準ポリスチレンによる検量線に基づいて測定される換算値である。ＧＰＣは、例えば、ポンプ（株式会社日立製作所製Ｌ−６２００型）、カラム（ＴＳＫｇｅｌ−Ｇ５０００ＨＸＬおよびＴＳＫｇｅｌ−Ｇ２０００ＨＸＬ、いずれも東ソー株式会社製商品名）及び検出器（株式会社日立製作所製Ｌ−３３００ＲＩ型）を用い、テトラヒドロフランを溶離液として温度３０℃、流量１．０ｍｌ／ｍｉｎの条件で測定される。
【００７４】
式（１）の多価カルボン酸縮合体及び上記トリカルボン酸縮合体の、ＩＣＩコーンプレート型粘度計によって測定される粘度は、１００〜１５０℃の範囲で１００〜３００００  ｍＰａ・ｓであることが好ましい。この粘度が１００ｍＰａ・ｓよりも小さいと、熱硬化性樹脂組成物をトランスファー成形するときの樹脂汚れの発生が多くなる傾向がある。また、粘度が３００００ｍＰａ・ｓよりも大きいと、熱硬化性樹脂組成物のトランスファー成形時の金型内での流動性が低下する傾向がある。ここで「粘度」とはＩＣＩコーンプレート型粘度計を用いて測定した際の粘度を示す。多価カルボン酸縮合体の粘度は、例えばＲｅｓｅａｃｈ  Ｅｑｕｉｐｍｅｎｔ（Ｌｏｎｄｏｎ）ＬＴＤ．製のＩＣＩコーンプレート型粘度計を用いて測定することができる。
【００７５】
式（１）の多価カルボン酸縮合体及び上記トリカルボン酸縮合体の軟化点は、２０〜１５０℃であることが好ましい。軟化点が２０℃よりも小さいと、熱硬化性樹脂組成物を製造する際のハンドリング性、混練性及び分散性が低下し、均一な組成物を得難くなる傾向がある。また、軟化点が低いとトランスファー成形時の樹脂汚れの発生を効果的に抑えることが困難となる傾向がある。軟化点が１５０℃よりも大きいと、トランスファー成形、圧縮成形又は注型成形のために熱硬化性樹脂組成物を１００℃〜２００℃に加熱したときに、樹脂組成物中に固形物が溶け残る可能性がある。その結果均一な成形品（硬化体）を得ることができない可能性がある。多価カルボン酸縮合体の軟化点は、より好ましくは３０〜８０℃、更に好ましくは３０〜５０℃である。これにより熱硬化性樹脂組成物を製造する際の混練性がより向上する。
【００７６】
熱硬化性樹脂組成物は、以上のような多価カルボン酸縮合体以外の化合物を硬化剤として更に含有していてもよい。その他の硬化剤としては、例えば電子部品封止用エポキシ樹脂成形材料で一般に使用されているものを用いることができる。その他の硬化剤は、酸無水物系硬化剤（上述の多価カルボン酸縮合体を除く。）、又はイソシアヌル酸誘導体であることが好ましい。酸無水物系硬化剤は、多価カルボン酸が分子内で閉環縮合して形成される化合物である。
【００７７】
酸無水物系硬化剤は、例えば、無水フタル酸、無水マレイン酸、無水トリメリット酸、無水ピロメリット酸、ヘキサヒドロ無水フタル酸、テトラヒドロ無水フタル酸、無水メチルナジック酸、無水ナジック酸、無水グルタル酸、無水ジメチルグルタル酸、無水ジエチルグルタル酸、無水コハク酸、メチルヘキサヒドロ無水フタル酸及びメチルテトラヒドロ無水フタル酸からなる群より選ばれる。イソシアヌル酸誘導体は、例えば、１，３，５−トリス（１−カルボキシメチル）イソシアヌレート、１，３，５−トリス（２−カルボキシエチル）イソシアヌレート、１，３，５−トリス（３−カルボキシプロピル）イソシアヌレート及び１，３−ビス（２−カルボキシエチル）イソシアヌレートからなる群より選ばれる。これらは、単独で用いても２種類以上併用しても良い。
【００７８】
上記硬化剤の中では、無水フタル酸、無水トリメリット酸、ヘキサヒドロ無水フタル酸、テトラヒドロ無水フタル酸、メチルヘキサヒドロ無水フタル酸、メチルテトラヒドロ無水フタル酸、無水グルタル酸、無水ジメチルグルタル酸、無水ジエチルグルタル酸及び１，３，５−トリス（３−カルボキシプロピル）イソシアヌレートが好ましい。
【００７９】
多価カルボン酸縮合体以外の硬化剤は、その分子量が１００〜１００００であることが好ましく、また、無色ないし淡黄色であることが好ましい。無水トリメリット酸及び無水ピロメリット酸等の芳香環を有する酸無水物は、芳香環の不飽和結合のすべてを水素化させた水素化物として用いられることが好ましい。ポリイミド樹脂の原料として一般的に使用される酸無水物を用いてもよい。
【００８０】
熱硬化性樹脂組成物は、エポキシ樹脂１００重量部と、硬化剤１〜１５０重量部とを含有することが好ましい。成形時の樹脂汚れを抑制するという観点から、エポキシ樹脂１００重量部に対して、硬化剤が５０〜１２０重量部であることがより好ましい。
【００８１】
エポキシ樹脂及び硬化剤は、エポキシ樹脂中のエポキシ基１当量に対して、当該エポキシ基との反応可能な硬化剤中の活性基（酸無水物基及び水酸基等）が好ましくは０．６〜２．０当量、より好ましくは０．７〜０．８当量となるように配合される。活性基の当量が０．６未満であると、熱硬化性樹脂組成物の硬化速度が低下したり、得られる硬化物のガラス転移温度及び弾性率が低下したりする傾向がある。一方、活性基が２．０当量を超えると硬化物の強度が低下する場合がある。
【００８２】
硬化触媒は、例えば、１，８−ジアザ−ビシクロ（５，４，０）ウンデセン−７、トリエチレンジアミン及びトリ−２，４，６−ジメチルアミノメチルフェノールなどの３級アミン類；２−エチル−４メチルイミダゾール及び２−メチルイミダゾールなどのイミダゾール類；トリフェニルホスフィン、テトラフェニルホスホニウムテトラフェニルボレート、テトラ−ｎ−ブチルホスホニウム−ｏ，ｏ−ジエチルホスホロジチオエート、テトラ−ｎ−ブチルホスホニウム−テトラフルオロボレート、テトラ−ｎ−ブチルホスホニウム−テトラフェニルボレート、テトラ−ｎ−ブチルジメチルホスフェート、テトラ−ｎ−ブチルホスホニウムアセテート及びテトラ−ｎ−ブチルホスホニウムオクチルカルボキシレートなどのリン化合物；４級アンモニウム塩；およびこれらの誘導体が挙げられる。これらは単独で使用してもよく、あるいは、併用してもよい。これらの硬化触媒の中では、３級アミン類、イミダゾール類又はリン化合物を用いることが好ましい。
【００８３】
硬化触媒の含有量は、エポキシ樹脂と（Ｂ）硬化剤の合計総重量１００重量部に対して、好ましくは１〜５重量部、より好ましくは１〜３重量部の範囲内にある。硬化促進剤の含有量が１重量部未満であると、硬化促進効果が小さくなる傾向があり、５重量部を超えると、得られる成形体に変色が見られる場合がある。
【００８４】
熱硬化性樹脂組成物は、エポキシ樹脂、硬化剤及び硬化促進剤に加えて、有機酸金属塩及び金属アルコキサイドのうち少なくとも一方を更に含有することが好ましい。これらは、硬化触媒を更に活性化する硬化助剤として機能することができる。
【００８５】
有機酸金属塩は下記一般式（８）：
（Ｒ０-ＣＯＯ）ｑＭ１
で表される金属石鹸であることが好ましい。式（８）中、Ｒ０はアルキレン基、アルキル基、アリール基、アルコキシ基、エポキシ基を有する炭素数３〜５０の１価の有機基、カルボキシル基を有する１価の有機基又は炭素数３〜５００のポリアルキレンエーテル基を示し、Ｍ１は第３周期の金属元素、ＩＩＡ族、ＩＶＢ族、ＩＩＢ族、ＶＩＩＩ族、ＩＢ族、ＩＩＩＡ族、ＩＩＩＢ又はＩＶＡ族に属する金属元素を示し、ｑは１〜４の整数を示す。
【００８６】
Ｍ１はマグネシウム、カルシウム、バリウム、アルミニウム、スズ、チタン、鉄、コバルト、ニッケル、銅及び亜鉛から選ばれることが好ましい。化学的または物理的な安定性の観点から、より好ましくは、アルミニウム、スズ、チタン、鉄、コバルト、ニッケル、銅又は亜鉛である。亜鉛が最も好ましい。熱硬化性樹脂組成物の熱硬化反応過程や混練時のＢステージ化（オリゴマー化または高分子量化）などの化学反応を伴う工程において、当該金属石鹸中に含まれる金属化合物が、予期しない副反応の反応触媒として作用しない有機酸金属塩を適宜選択することが好ましい。
【００８７】
Ｒ０は、例えば、ラウリン酸、ミリスチン酸、パルミチン酸、ステアリン酸及びモンタン酸のような、炭素数１０〜５０の１価の脂肪族カルボン酸からカルボキシル基を除いた基である。
【００８８】
有機酸金属塩の具体例としては、アルミニウムステアレート及び亜鉛ステアレートがある。市販品として入手可能なものとしては、例えば、日本油脂株式会社製ジンクステアレート及びアルミニウムステアレート３００がある。
【００８９】
有機酸金属塩としては、有機酸のアルカリ金属塩水溶液とＭ１の金属塩とを用いる湿式法、又は脂肪酸とＭ１の金属を直接反応させる乾式法により製造される金属石鹸が知られている。係る金属石鹸は、遊離脂肪酸及び水分を含んでいる場合がある。室温（０〜３５℃）において、金属石鹸中の遊離脂肪酸の含有量は好ましくは２０重量％以下、より好ましくは１０重量％以下、さらに好ましくは５重量％以下であり、特に好ましくは０．５重量％以下である。遊離脂肪酸の含有量が２０重量％よりも多いと、熱硬化性樹脂組成物の貯蔵安定性が低下する可能性がある。また、室温（０〜３５℃）において、金属石鹸中の水分の含有量は好ましくは１０重量％以下、より好ましくは５重量％以下、さらに好ましくは３重量％以下、特に好ましくは０．５重量％以下である。金属石鹸中の水分含有量が１０重量％よりも多いと、硬化後の成形体の耐リフロー性が低下する場合がある。
【００９０】
有機酸金属塩は、エポキシ樹脂及び硬化剤に対する分散性の観点から、１００℃以上２００℃未満の融点を有することが好ましい。有機酸金属塩の融点はより好ましくは１００℃以上、１５０℃未満であり、特に好ましくは１１０℃以上１３５℃未満である。融点が２００℃を超えると、分散性が低下して成形工程において、熱硬化性樹脂組成物中に有機酸金属塩が固形のまま偏在しやすくなる。その結果離型不良が発生する場合がある。融点が１００℃未満であると、ミキシングロールミルやニ軸押出等による混練の際に、熱硬化性樹脂組成物の粘度が低下して、混練性が十分に確保できない可能性がある。
【００９１】
金属アルコキサイドは、金属原子にその結合価数と同じ数の有機アルコキサイド分子が結合した化合物、又はこれらが多量化し鎖を形成した化合物である。金属アルコキサイドは特に限定されるものではないが、シランアルコキサイド、アルミニウムアルコキサイド及びチタンアルコキサイドから選ばれる少なくとも１種であることが好ましい。これらの中でもシランアルコキサイドが材料コストの観点で好ましい。有機アルコキサイドは、特に限定はされないが炭素数２〜１０のアルキルオキサイド（メトキシ基、エトキシ基、ｎ−プロポキシ基及びイソプロポキシ基など）が好ましい。これらのなかでも、テトラエトキシシランが特に好ましい。例えばテトラメトキシシランは反応性が高く水分が混入するとゲル化し易い。テトラエトキシシランは、白色顔料の凝集を防止する点からもテトラメトキシシランよりも好ましい。
【００９２】
金属アルコキサイドの含有量は、エポキシ１００重量部に対して、好ましくは０．５〜２０重量部、より好ましくは１．０〜１０重量部である。この含有量が２０重量部よりも大きいと白色顔料の凝集が生じやすくなる傾向、及び熱硬化性樹脂組成物の硬化性が低下する傾向がある。含有量が０．５重量部よりも少ないと硬化助剤としての硬化促進効果が低下する傾向がある。
【００９３】
熱硬化性樹脂組成物は、高い反射率を達成するために、白色顔料を含有することが好ましい。白色顔料は、公知のものを特に制限なく使用することができる。白色顔料は、例えば、アルミナ、酸化マグネシウム、酸化アンチモン、酸化チタン、酸化ジルコニウム、珪酸ソーダガラス、アルミ珪酸ガラス、硼珪酸ソーダガラス及びシラスからなる群より選ばれる少なくとも１種である。白色顔料は無機中空粒子であってもよい。無機中空粒子は、例えば、珪酸ソーダガラス、アルミ珪酸ガラス、硼珪酸ソーダガラス又はシラスを含む。白色顔料の中心粒径は０．１〜５０μｍの範囲にあることが好ましい。この中心粒径が０．１μｍ未満であると粒子が凝集しやすいために分散性が低下する傾向があり、５０μｍを超えると硬化物の反射特性が低下する可能性がある。
【００９４】
熱硬化性樹脂組成物は、白色顔料以外の無機充填材を更に含有していてもよい。無機充填剤の配合によって成形性を調整することができる。無機充填材は、特に限定されないが、例えば、シリカ、酸化アンチモン、酸化チタン、水酸化アルミニウム、水酸化マグネシウム、硫酸バリウム、炭酸マグネシウム及び炭酸バリウムからなる群から選ばれる少なくとも１種である。熱伝導性、光反射特性、成型性及び難燃性の点からは、シリカ、アルミナ、酸化マグネシウム、酸化アンチモン、酸化チタン、酸化ジルコニウム、水酸化アルミニウム及び水酸化マグネシウムから選ばれる２種類以上の組み合わせが好ましい。
【００９５】
無機充填材の中心粒径は、特に限定されないが、白色顔料とのパッキングが効率良くなるように１〜１００μｍの範囲にあることが好ましい。
【００９６】
無機充填材及び白色顔料の合計量は、熱硬化性樹脂組成物全体に対して、１０体積％〜８５体積％の範囲にあることが好ましい、この量が１０体積％未満であると硬化物の光反射特性が低下する傾向があり、８５体積％を超えると樹脂組成物の成型性が低下する傾向がある。
【００９７】
熱硬化性樹脂組成物は、エポキシ樹脂及び硬化剤と無機充填材及び白色顔料との接着性を向上させる観点から、カップリング剤を含有することが好ましい。カップリング剤としては、特に限定されないが、例えば、シランカップリング剤及びチタネート系カップリング剤等がある。シランカップリング剤としては、エポキシシラン系、アミノシラン系、カチオニックシラン系、ビニルシラン系、アクリルシラン系、メルカプトシラン系及びこれらの組み合わせがある。任意の付着量で多々用いられる。カップリング剤の量、種類及び処理条件は特に限定されない。カップリング剤の配合量は熱硬化性樹脂組成物全体に対して５重量％以下が好ましい。熱硬化性樹脂組成物は、必要に応じて、酸化防止剤、離型剤及びイオン捕捉剤等の添加剤を含有してもよい。
【００９８】
熱硬化前の熱硬化性樹脂組成物は、加圧成形により室温（１５〜３０℃）においてタブレットを形成可能であることが好ましい。加圧成形は、例えば、室温（２５℃）において、５〜５０ＭＰａ、１〜５秒程度の条件下で成形を行うことができればよい。
【００９９】
熱硬化性樹脂組成物の熱硬化によって形成される硬化物の光反射率は、波長３５０ｎｍ〜８００ｎｍにおいて８０％以上であることが望まれる。この光反射率が８０％未満であると、光半導体装置の輝度向上の効果が低下する傾向がある。より好ましくは、光反射率は９０％以上である。
【０１００】
熱硬化性樹脂組成物は、上記各種成分を均一に分散及び混合する方法により得ることができる。混合の手段や条件等は特に限定されない。一般的な方法として、押出機、ニーダー、ロール、エクストルーダー等によって（溶融）混練し、混錬物を冷却及び粉砕する方法が挙げることができる。（溶融）混練の条件は、成分の種類や配合量により適宜決定すればよく、特に限定されないが、１５℃〜１００℃の範囲で５〜４０分間（溶融）混練することが好ましく、２０℃〜１００℃の範囲で１０〜３０分間（溶融）混練することがより好ましい。（溶融）混練温度が１５℃未満であると、各成分を（溶融）混練させることが困難であり、分散性も低下する傾向にあり、１００℃よりも高温であると、樹脂組成物の高分子量化が進行し、樹脂組成物が硬化してしまう可能性がある。また、（溶融）混練時間が５分未満であると、トランスファー成形時に樹脂汚れ（樹脂バリ）が発生してしまう可能性が高くなる傾向にある。光半導体素子搭載領域の開口部に樹脂汚れが発生すると、光半導体素子を搭載する際の障害になる可能性や、光半導体素子と金属配線とをボンディングワイヤなどの方法により電気的に接続する際の障害になる可能性がある。混練時間が３０分よりも長いと、樹脂組成物の高分子量化が進行し、樹脂組成物が硬化してしまう可能性がある。
【０１０１】
熱硬化性樹脂組成物は、必要に応じ、エポキシ樹脂及び硬化剤を予備混合してから、混合物をロールミル、押出機などを用いて混練する方法によって製造してもよい。エポキシ樹脂及び硬化剤の少なくともどちらかの一方が、０℃〜３５℃以下の温度範囲で液状である場合、または１００〜２００℃の温度範囲で１０ｍＰａ・ｓ未満の低粘度である場合、予備混合を実施することが好ましい。このような場合に予備混合を実施しないと、熱硬化性樹脂組成物の貯蔵安定性が低下したり、溶融粘度が著しく低くなってトランスファー成形が困難となったりする傾向がある。
【０１０２】
エポキシ樹脂及び硬化剤を予め混合する予備混合の工程において、それらの混合物の粘度が、１００〜１５０℃の範囲で１０〜１００００ｍＰａ・ｓの範囲にあることが好ましく、１００℃における粘度が１０〜１００００ｍＰａ・ｓの範囲にあることがより好ましい。この粘度が１０ｍＰａ・ｓよりも低いとトランスファー成形時にバリが発生しやすくなる傾向があり、１００００ｍＰａ・ｓを超えると流動性が低下して、金型に樹脂を流し込んで成形することが困難となる傾向がある。
【０１０３】
エポキシ樹脂及び硬化剤は相溶性を有することが好ましい。言い換えると、エポキシ樹脂同士、及びエポキシ樹脂と硬化剤とが親和性を示し、これらの混合物が均一な状態で存在することが好ましい。より具体的には、例えばエポキシ樹脂と硬化剤とを１／１の重量比で混合し、混合物を１２０℃にて完全に溶解し、引き続き攪拌を行って得られる混合液を３０分にわたり静置し、その後に混合液の一部を取り出して目視したときに、混合物が相分離のない透明な液体であることが確認できる場合に、両者が相溶性を有すると判断することができる。相分離によって不透明な液体である場合は「不溶」と称される。相溶性を有する組み合わせであっても、溶解するまでに長い時間が必要であると、長時間にわたる加熱により多くの熱エネルギーを必要とし、生産性やコストの面で不利となる。
【０１０４】
予備混合工程において、エポキシ樹脂と硬化剤との反応物であるゲル等の析出物による白濁を生じないことが好ましい。析出物が発生すると粘度の増加が妨げられる。「析出物による白濁を生じない」とは電磁波の可視光領域における散乱がないことを意味する。より具体的には光のレイリー散乱、ミー散乱、回折散乱現象を生じるような、散乱中心を有する微粒子が混合物中に存在しないとき、「析出物による白濁を生じない」とみなすことができる。混合物の白濁の確認は、例えば、エポキシ樹脂１００重量部及び硬化剤１２０重量部を耐熱ガラス製の容器に秤量し、容器をシリコーンオイルや水などの流体を媒体としたヒーターを用いて３５℃〜１８０℃の温度範囲で加熱する方法によって行うことができる。加熱方法はこれに限定されるものではなく、熱電対、電磁波照射など公知の方法を用いることができ、さらに溶解を促進するために超音波などを照射してもよい。
【０１０５】
熱硬化性樹脂組成物に用いられるエポキシ樹脂及び硬化剤の一部又は全量を予備混合することができる。例えば、エポキシ樹脂１００重量部及び硬化剤１２０重量部を含有する熱硬化性樹脂組成物を製造する場合、エポキシ樹脂５０重量部及び硬化剤１２０重量部を耐熱ガラス製の容器に秤量する。次に容器をシリコーンオイルや水などの流体を媒体としたヒーターを用いて３５℃から〜１８０℃の温度範囲で加熱して予備混合する。得られた予備混合物と、残りのエポキシ樹脂５０重量部と、硬化触媒及び白色顔料それぞれの必要量とをロール混練などにより混合して、熱硬化性樹脂組成物を製造してもよい。
【０１０６】
図１は光半導体装置の一実施形態を示す斜視図であり、図２は図１のＩＩ−ＩＩ線に沿う断面図である。図１、２に示す光半導体装置１は、底面Ｓ１及び内周側面Ｓ２から構成される凹部１１を有する光半導体素子搭載用基板１０と、光半導体素子搭載領域である底面Ｓ１に搭載された光半導体素子２０と、光半導体素子２０を凹部１１内で覆う封止樹脂層３０とから主として構成される。
【０１０７】
光半導体素子搭載用基板１０は、板状の金属配線１２と、金属配線１２上に設けられたＮｉ／Ａｇめっき１３及びリフレクター１５を有する。Ｎｉ／Ａｇめっき１３は底面Ｓ１を構成している。リフレクター１５は、底面Ｓ１（Ｎｉ／Ａｇめっき１３）が露出する開口を形成する内周側面Ｓ２を有する。リフレクター１５は、上述の実施形態に係る熱硬化性樹脂組成物を成形して形成される樹脂成形品である。
【０１０８】
光半導体素子２０は、ボンディングワイヤ２１を介して金属配線１２及びＮｉ／Ａｇめっき１３と電気的に接続されている。金属配線１２は、光半導体素子２０の底部に接している部分とボンディングワイヤ２１が接続されている部分とに分割されている。これら二つの部分の間には絶縁層１６が介在している。絶縁層１６は、上述の実施形態に係る熱硬化性樹脂組成物によって形成されていてもよい。
【０１０９】
封止樹脂層３０は、透明樹脂層３１と、透明樹脂層３１内に分散した蛍光体３２とを含む。封止樹脂層３０は、蛍光体を含有する公知の透明封止樹脂組成物を用いて形成することができる。
【０１１０】
光半導体装置１は、例えば、上述の実施形態に係る光反射用熱硬化性樹脂組成物をトランスファー成形により成形して金属配線１２上にリフレクター１５としての樹脂成形品を形成する工程と、金属配線１２上に電気めっきによりＮｉ／Ａｇめっき１３を形成する工程と、光半導体素子２０を半導体搭載領域（底面Ｓ１）に搭載する工程と、封止樹脂層３０を形成する工程とを備える方法によって製造することができる。トランスファー成形の後、形成された樹脂成形品をアフターキュアすることなく、光半導体素子２０の搭載等を行うことができる。
【０１１１】
金属配線１２は、例えば、金属箔からの打ち抜き及びエッチング等の公知の方法により形成することができる。金属配線１２を所定形状の金型に配置し、金型の樹脂注入口から熱硬化性樹脂組成物を注入し、これを好ましくは金型温度１７０〜２００℃、成形圧力０．５〜２０ＭＰａで６０〜１２０秒の条件で熱硬化させた後、金型を外す方法により、リフレクター１５として樹脂成形品が得ることができる。
【０１１２】
本発明に係る光半導体素子搭載用基板及び光半導体素子は、上記実施形態に限定されるものではなく、その趣旨を逸脱しない範囲で適宜変形が可能である。例えば、図３の断面図に示されるように、光半導体素子２０がはんだバンプ２２を介して金属配線１２及びＮｉ／Ａｇめっき１３と電気的に接続されていてもよい。また、図４に示されるように、金属配線を用いるのに代えて、リード４０を用いてもよい。図４に示す実施形態に係る光半導体装置１においては、光半導体素子（ＬＥＤ素子）２０がダイボンド材４２によって半導体素子搭載用基板１０に接着されている。光半導体素子搭載用基板は２以上の凹部を有していてもよい。
【実施例】
【０１１３】
以下、実施例を挙げて本発明についてより具体的に説明する。ただし、本発明はこれらに限定されるものではない。
【０１１４】
多価カルボン酸縮合体の作製
下記の参考例Ａ１、Ａ２及び実施例Ａ３にそれぞれ示した繰り返し単位用のモノマーと両末端モノマーを、無水酢酸中で３０分にわたって窒素雰囲気下で還流した。その後、液温を１６０℃まで上昇させ、窒素気流下、開放系で反応によって生成した酢酸及び水を開放系で留去した。揮発成分の生成が認められなくなった時点で、反応容器内を減圧しながら１３０℃の温度で７時間にわたって溶融縮合し、多価カルボン酸縮合体を得た。
（参考例Ａ１）
繰り返し単位：水素化テレフタル酸（東京化成社製）；１２５ｇ
両末端：水素化無水トリメリット酸（三菱瓦斯化学社製，製品名Ｈ−ＴＭＡｎ）；１２６ｇ
（参考例Ａ２）
繰り返し単位：水素化テレフタル酸；２１８ｇ
両末端：水素化無水トリメリット酸；８６ｇ
（実施例Ａ３）
繰り返し単位：１，３，５−トリス（３−カルボキシプロピル）イソシアヌレート（四国化成工業社製，製品名Ｃ３ＣＩＣ酸）；１７０ｇ
両末端：水素化無水トリメリット酸；２６０ｇ
【０１１５】
多価カルボン酸縮合体の特性評価
参考例Ａ１、Ａ２及び実施例Ａ３の多価カルボン酸縮合体の数平均分子量、粘度及び軟化点を評価した。評価結果を表１に示した。
【０１１６】
数平均分子量Ｍｎは、下記条件のゲルパーミエーションクロマトグラフィー法（ＧＰＣ）により標準ポリスチレンによる検量線を用いて測定した。
・装置：ポンプ（株式会社日立製作所製Ｌ−６２００型）、カラム（ＴＳＫｇｅｌ―Ｇ５０００ＨＸＬおよびＴＳＫｇｅｌ−Ｇ２０００ＨＸＬ、いずれも東ソー株式会社製商品名）、検出器（株式会社日立製作所製Ｌ−３３００ＲＩ型）
・溶離液：テトラヒドロフラン
・温度３０℃、流量１．０ｍｌ／ｍｉｎ
【０１１７】
粘度測定はＲｅｓｅａｃｈ  Ｅｑｕｉｐｍｅｎｔ（Ｌｏｎｄｏｎ）ＬＴＤ．製のＩＣＩコーンプレート型粘度計を用いて行った。軟化点は、多価カルボン酸縮合体をホットプレート上で加熱し、性状の変化を目視で確認する方法により評価した。
【０１１８】
【表１】
0005401905.tif 000019
【０１１９】
（参考例Ｂ１〜Ｂ９、実施例Ｂ１０、Ｂ１１、比較例Ｂ１〜Ｂ４）
熱硬化性樹脂組成物の作製
エポキシ樹脂及び硬化剤を予備混合した後、表２に示した配合表に従って各材料を配合した。配合物をミキサーによって十分混合した後、ミキシングロールにより所定条件で溶融混練し、混錬後の配合物を冷却してから粉砕して、参考例Ｂ１〜Ｂ９、実施例Ｂ１０、Ｂ１１及び比較例Ｂ１〜Ｂ４の熱硬化性光反射用樹脂組成物を得た。表中の各成分の配合量の単位は重量部であり、空欄は配合無しであることを表す。
【０１２０】
熱硬化性樹脂組成物の評価
各実施例、各参考例及び各比較例の樹脂組成物を下記の各種特性試験によりそれぞれ評価した。結果を表２に示す。
【０１２１】
光反射性試験
各実施例、各参考例及び各比較例の熱硬化性樹脂組成物を、成形型温度１８０℃、成形圧力６．９ＭＰａ、硬化時間９０秒の条件でトランスファー成形した。成形品の波長４００ｎｍにおける光反射率を、積分球型分光光度計Ｖ−７５０型（日本分光株式会社製）を用いて測定した。そして、下記の評価基準により光反射特性を評価した。評価結果を表２に示す。比較例Ｂ４についてはトランスファー成形不能であったため、カル部を使用し光学特性を評価した。
（光反射率の評価基準）
Ａ：光波長４００ｎｍにおいて光反射率８０％以上
Ｂ：光波長４００ｎｍにおいて光反射率７０％以上、８０％未満
Ｃ：光波長４００ｎｍにおいて光反射率７０％未満
【０１２２】
貯蔵弾性率
各実施例、各参考例及び各比較例の熱硬化性樹脂組成物を、成形型温度１８０℃、成形圧力６．９ＭＰａ、硬化時間９０秒の条件でトランスファー成形して、１０×８０×３ｍｍのサイズを有する成形物を得た。得られた成形物の動的粘弾性を、ＴＡインスツルメンツ社（旧レオメトリック社）製ＡＲＥＳ２ＫＳＴＤを用いて、昇温速度５℃／ｍｉｎの条件下で測定した。測定結果から、４０℃及び２６０℃における貯蔵弾性率（ＧＰａ）を求めた。更に、トランスファー成形により得られた成形物を１５０℃、３時間の条件でアフターキュアして得た試験片の貯蔵弾性率も同様に求めた。
【０１２３】
ガラス転移温度及び線膨張係数
各実施例、各参考例及び各比較例の熱硬化性樹脂組成物を、成形型温度１８０℃、成型圧力６．９ＭＰａ、硬化時間９０秒の条件でトランスファー成型して、１０×８０×３ｍｍのサイズを有する成形物を得た。成形物から切り出した１９ｍｍ×３ｍｍ×３ｍｍのサイズを有する試験片の熱膨張曲線を、昇温速度５℃／ｍｉｎの条件下で測定した。測定装置はセイコーインスツルメンツ社製ＴＭＡＳＳ６０００を用いた。得られた線膨張曲線の屈曲点に基づいてガラス転移温度（以下「Ｔｇ」と略す。）を求めた。また、Ｔｇ以下の温度及びＴｇ以上の温度のそれぞれの領域における線膨張曲線の傾きを、線膨張係数として求めた。Ｔｇ以下の温度領域における線膨張係数をα１、Ｔｇ以上の温度領域における線膨張係数をα２と略す。更に、トランスファー成形により得られた成形物を１５０℃、３時間の条件でアフターキュアして得た試験片のガラス転移温度及び線膨張係数も同様に求めた。
【０１２４】
【表２】
0005401905.tif 000020
＊１：トリグリシジルイソシアヌレート（エポキシ当量１００、日産化学社製、商品名Ｔ  ＥＰＩＣ−Ｓ）
＊２：ヘキサヒドロ無水フタル酸（和光純薬社製）
＊３：テトラ−ｎ−ブチルホスホニウム−ｏ，ｏ−ジエチルホスホロジチエート（日本化学工業社製、商品名ＰＸ−４ＥＴ）
＊４：トリメトキシエポキシシラン（東レダウコーニング社製、商品名Ａ−１８７）
＊５：溶融シリカ（電気化学工業社製、商品名ＦＢ−３０１）
＊６：中空粒子（住友３Ｍ社製、商品名Ｓ６〇−ＨＳ）
＊７：アルミナ（アドマテックス社製、商品名ＡＯ−８０２）
【０１２５】
表２に示されるように、各実施例の熱硬化性樹脂組成物を金型温度１８０℃、９０秒の条件で熱硬化させて得られた硬化物（成形物）は、これをアフターキュアして硬化反応を更に進行させて得られる硬化物と実質的に同等の物性値（貯蔵弾性率、Ｔｇ及び線膨張係数）を示した。具体的にはアフターキュア前後で各物性値の変化率がいずれも±５％以内であった。貯蔵弾性率、ガラス転移点及び線膨張係数の値は、樹脂組成物に含まれる多官能エポキシ樹脂と硬化剤の化学反応によって生じた架橋度合いを反映している。これらの物性値がアフターキュア前後で大きく変化する場合は、アフターキュア前の硬化物の架橋反応が十分に進行していないと考えられる。
【０１２６】
以上の実験結果から、本発明の熱硬化性樹脂組成物を硬化させた場合はアフターキュア等の後硬化工程を省略できることがわかる。本発明の熱硬化性樹脂組成物は成形性が従来の樹脂組成物よりも優れており、光半導体搭載用基板の製造時間短縮など、生産性の面で非常に有利であり実用上好ましい。
【図面の簡単な説明】
【０１２７】
【図１】光半導体装置の一実施形態を示す斜視図である。
【図２】図１のＩＩ−ＩＩ線に沿う断面図である。
【図３】光半導体装置の一実施形態を示す断面図である。
【図４】光半導体装置の一実施形態を示す断面図である。
【符号の説明】
【０１２８】
１…光半導体装置、１０…光半導体素子搭載用基板、１１…凹部、１２…金属配線、１５…リフレクター、１６…絶縁層、２０…光半導体素子、２１…ボンディングワイヤ、２２…はんだバンプ、３０…封止樹脂層、３１…透明樹脂層、３２…蛍光体、４０…リード、４２…ダイボンド材、Ｓ１…底面（光半導体素子搭載領域）、Ｓ２…内周側面。
【図１】
0005401905.tif 000023
【図２】
0005401905.tif 000024
【図３】
0005401905.tif 000025
【図４】
0005401905.tif 000026